СЫРЬЕВАЯ СМЕСЬ ДЛЯ ИЗГОТОВЛЕНИЯ ГИПСОВОГО КИРПИЧА
CRUDE MIXTURE FOR MAKING GYPSUM BRICK

Изобретение относится к области производства строительных материалов на основе фосфогипсового вяжущего.
Известна сырьевая смесь для изготовления гипсового кирпича, содержащая, кг: фосфогипсовое вяжущее 550; кварцевый песок 360; вода 350 [1].
Задача изобретения состоит в повышении прочности гипсового кирпича.
Технический результат достигается тем, что сырьевая смесь для изготовления гипсового кирпича, включающая фосфогипсовое вяжущее, песок кварцевый, воду, дополнительно содержит молотую негашеную известь и синтетический волокнистый наполнитель при следующем соотношении компонентов, мас.%: фосфогипсовое вяжущее 48-52; песок кварцевый 17-25; молотая негашеная известь 0,05-0,15; синтетический волокнистый наполнитель 0,5-0,9; вода - остальное.
В таблице приведены составы смеси.
Компоненты
Содержание, мас.%:
состав №1
состав №2
состав №3
Фосфогипсовое вяжущее
48
50
52
Песок кварцевый
25
21
17
Молотая негашеная известь
0,05
0,1
0,15
Синтетический волокнистый наполнитель
0,9
0,7
0,5
Вода
остальное
остальное
остальное
В составе сырьевой смеси для изготовления гипсового кирпича используют любой синтетический волокнистый наполнитель (капрон, нейлон, лавсан, нитрон и др.), нарезанный на отрезки длиной 5-10 мм.
Компоненты дозируют в требуемых количествах. Молотую негашеную известь заливают водой и выдерживают до полного гашения. В полученную массу добавляют предварительно смешанные фосфогипсовое вяжущее, песок кварцевый, синтетический волокнистый наполнитель и вновь перемешивают. Из полученной смеси формуют кирпич. Отформованные изделия выдерживают в течение 1-5 ч при температуре 15-20°С и упаковывают в полиэтиленовую пленку. Прочность кирпича, изготовленного из предложенной сырьевой смеси, на 7-10% выше прочности кирпича, полученного из известной сырьевой смеси [1].
Источник информации
1. Воробьев Х.С. Гипсовые вяжущие и изделия: (Зарубежный опыт). - М.: Стройиздат, 1983: - С.172.